Procédé de synthèse d’un oxyde mixte solide contenant des oxydes de nickel, de magnésium et d’aluminium et contenant éventuellement, en outre un activateur, caractérisé en ce qu’on fait réagir en milieu basique une solution ionique A contenant des ions Ni 2+ ,Mg 2+ et Al 3+ et un solvant choisi parmi l’eau, les solvants organiques et leurs mélanges, en particulier les alcools et plus particulièrement le méthanol avec une solution B de Na 2 CO 3 dans un solvant choisi parmi l’eau, les solvants organiques et leurs mélanges, en particulier les alcools et plus particulièrement le méthanol et contenant, en outre ; un surfactant jusqu’à l’obtention d’une suspension, on sépare les particules solides ainsi obtenues et on les calcine à une température égale ou supérieure à 400°C notamment égale à 550°C. Procédé selon la revendication 1, caractérisé en ce que ladite solution A contient en outre des cations un métal choisi parmi les métaux suivants : Co, Cu, Fe, Mn, Y, Gd, Sc, La, Ba, Ca et les mélanges d’au moins deux de ces cations. Procédé selon la revendication 1 ou 2, caractérisé en ce que ladite solution A présente un ratio [Al 3+ ]/([Ni 2+ ]+[Mg 2+ ]+[Al 3+ ]) ou ([Al 3+ ]+[M 3+ ])/([Ni 2+ ]+[Mg 2+ ]+[Al 3+ ]+[M 3+ ]+[M 2+ ]) quand ladite solution A contient au moins un cation activateur M 2+ et/ou M 3+ égal ou supérieur à 0,05 et égal ou inférieur à 0,6 et notamment égal à 0,25 ou 0,3. Procédé selon l’une quelconque des revendications précédentes, caractérisé en ce que le pourcentage massique dudit surfactant dans ladite solution B est égal ou supérieur à 1% et inférieur ou égal à 7% et notamment égal à 1%, 2%, 2,5% 3%, 3,5%, 4% ou 5%. Procédé selon l’une quelconque des revendications précédentes, caractérisé en ce que ledit surfactant est un polymère ou copolymère dont la chaîne la plus longue contient de 90 à 130 atomes et en particulier un copolymère à bloc linéaire et plus particulièrement le copolymère à bloc correspondant à la formule chimique (II) suivante : (II) HO(CH 2 CH 2O ) 20 (CH 2 CH(CH 3 )O) 70 (CH 2 CH 2 O) 20 H. Oxyde mixte solide contenant des oxydes de nickel, magnésium et aluminium, pouvant être obtenu selon le procédé selon l’une quelconque des revendications 1 à 5, caractérisé en ce qu’il présente une surface spécifique au moins égale à 170,0 m 2 /g et inférieure ou égale à 180,0 m 2 /g et notamment égale à 177,1 m 2 /g, 178,4 m 2 /g ou 152,1 m 2 /g et/ou un volume poreux supérieur ou égal à 0,50 cm 3 /g et inférieur ou égal à 1,20 cm 3 /g et notamment égal à 0,62 cm 3 /g, 0,73 cm 3 /g ou 0,97 cm 3 /g. Oxyde mixte solide selon la revendication 6, caractérisé en ce qu’il contient en masse de 24,00 % à 30 % d’oxygène et notamment 24,66%, 27,37 et 28,21% et/ou au moins 27% en masse de nickel et notamment 27,37% d’oxygène et 28,68% de nickel, 28,21% d’oxygène et 27,11% de nickel ou 24,66% d’oxygène et 27,92% de nickel. Ni 2+ . Oxyde mixte solide selon la revendication 6 ou 7, caractérisé en ce qu’il contient en outre, des cations d’un métal choisi parmi: Co, Cu, Fe, Mn, Y, Gd, Sc, La, Ba, Ca et les mélanges d’au moins deux de ces métaux. Oxyde mixte selon l’une quelconque des revendications 6 à 8, caractérisé en ce qu’il présente une basicité totale supérieure ou égale à 0,079 mmol/g et inférieure ou égale à 0,2 mmol/g et notamment égale à 0,115 mmol/g , 0,121 mmol/g ou 0,079 mmol/g et/ou en ce qu’il présente moins de 13% de sites fortement basiques et en particulier 11,7%, 19% ou 35,3% et/ou au moins 50% de sites moyennement basiques, et notamment 58,9% de sites moyennement basiques et/ou plus de 15% ou 20% de sites faiblement basiques et en particulier 22,1% de sites faiblement basiques. Utilisation d’un oxyde mixte selon l’une quelconque des revendications 6 à 9, comme catalyseur pour la transformation du dioxyde de carbone en méthane ou en méthanol, notamment dans la réaction dite de Sabatier ou dans une réaction plasmatique.